(57)【要約】【課題】  デジタルカメラなどに使用される光学ローパスフィルタに付着したゴミの拭取り作業中、光学ローパスフィルタに拭きむらができる等の不具合が生じることがあり、一般の人手作業では拭取り作業は非常に難しいという課題がある。【解決手段】  課題を解決するために本発明は、少なくとも一枚以上の複屈折板と、蒸着により成膜処理が施された赤外カットフィルタとで構成する光学ローパスフィルタであって、光学ローパスフィルタのどちらかの最外側主面にＴｉＯ２膜を成膜することにより、付着したゴミを除去することにより課題を解決する。【選択図】  図１
2006276773.tif 000002
【特許請求の範囲】
【請求項１】
少なくとも一枚以上の複屈折板と、蒸着により成膜処理が施された赤外カットフィルタとで構成する光学ローパスフィルタであって、光学ローパスフィルタのどちらかの最外側主面にＴｉＯ２膜が成膜されていることを特徴とする光学ローパスフィルタ。
【請求項２】
少なくとも二種以上の蒸着材から構成される赤外カットフィルタであって、基板側及び最外側にＴｉＯ２膜が成膜されていることを特徴とする赤外カットフィルタ。
【請求項３】
請求項２の赤外カットフィルタは、ＳｉＯ２とＴｉＯ２を交互に成膜したフィルタであって、総膜数が６０層以上である赤外カットフィルタ。
【発明の詳細な説明】
【技術分野】
【０００１】
本発明は、デジタルカメラなどの光学機器に使用される光学ローパスフィルタに付着したゴミを、光学ローパスフィルタの最外側（フィルターの最も外側の面の大気に触れる成膜面）にＴｉＯ２膜を成膜するとにより、光学ローパスフィルタに光が当たると有機系のゴミがCO２とH2Oに分解でき、防汚効果がある光学ローパスフィルタに関する。
【背景技術】
【０００２】
動画撮影に用いられるビデオカメラや静止画撮影に用いられるデジタルスチルカメラには、モアレを防止するため、光学ローパスフィルタがレンズとCCDイメージセンサの間に配置されている。この光学ローパスフィルタは水晶やニオブ酸リチウムなどの複屈折圧電性結晶板から成っている。該複屈折圧電性結晶板と赤外カットガラスを貼り合せたタイプ、該複屈折圧電性結晶板を複数枚貼り合せたタイプ、該複屈折圧電性結晶板複数枚と赤外カットガラスを貼り合せたタイプ、及び該複屈折圧電結晶板を単独で使用する単板タイプの光学ローパスフィルタがある。
【０００３】
光学ローパスフィルタを薄片化及び低価格化するため、複屈折圧電性結晶板を一枚（単板タイプ）とし、該複屈折圧電性結晶板の一方の面に誘電体の材料から成る反射防止膜を、また他方の面に誘電体の材料から成る赤外カットコート（IRコート）または紫外・赤外カットコート(UV−IRカットコート)を成膜する光学ローパスフィルタが求められている。
【０００４】
この光学ローパスフィルタは、前述したようにレンズとCCDイメージセンサの間に配置され、CCDイメージセンサの直近に配置されることが一般的である。
【０００５】
この様に光学ローパスフィルタは、CCDイメージセンサの直近に配置されるため、光学ローパスフィルタにわずかなゴミが付着した状態であると、ゴミが画像として映し出されてしまうという問題がある。特に一眼レフデジタルスチルカメラは、レンズを交換できるタイプのものが主であり、レンズ交換時に光学ローパスフィルタにゴミが付く可能性が高い。ゴミが付着した光学ローパスフィルタは、アルコールなどの有機溶剤を染み込ませたレンズペーパーなどのクリーン紙でゴミを拭取ることができる。
【特許文献１】特開平７−１５１９４６号公報
【特許文献２】特開平７−１６８００１号公報  なお出願人は前記した先行技術文献情報で特定される先行技術文献以外には、本発明に関連する先行技術文献を、本件出願時までに発見するに至らなかった。
【発明の開示】
【発明が解決しようとする課題】
【０００６】
しかし、この拭取り作業中、光学ローパスフィルタに拭きむらができる等の不具合が生じることがあり、一般の人々には、拭取り作業は非常に難しいという課題もある。また、レンズ交換できないタイプのデジタルスチルカメラは、光学ローパスフィルタに付着したゴミの拭取り作業すら出来ないという課題がある。
【０００７】
本発明は、従来の光学ローパスフィルタに付着したゴミを簡単に取り除くことが可能な光学ローパスフィルタ及びデジタルカメラなどの光学機器を提供することを目的とする。
【課題を解決するための手段】
【０００８】
課題を解決するために本発明は、少なくとも一枚以上の複屈折板と、蒸着により成膜処理が施された赤外カットフィルタとで構成する光学ローパスフィルタであって、光学ローパスフィルタのどちらかの最外側主面にＴｉＯ２膜が成膜されていることを特徴とする光学ローパスフィルタである。
【０００９】
また、少なくとも二種以上の蒸着材から構成される赤外カットフィルタであって、基板側及び最外側にＴｉＯ２膜が成膜されていることを特徴とする赤外カットフィルタである。この場合、ＳｉＯ２とＴｉＯ２を交互に成膜したフィルタであって、総膜数が６０層以上の総数から構成されている。
【００１０】
本発明によると、赤外カットフィルタや赤外カットフィルタと組み合わせた光学ローパスフィルタの最外側主面にあたる前面にＴｉＯ２膜を処理することで、赤外カットフィルタあるいは光学ローパスフィルタを通過する光線との相乗効果により、主面に付着する微細な有機系のゴミをCO２とH2Oに分解し防汚効果がでる。
【発明の効果】
【００１１】
本発明のＴｉＯ２膜を最外側主面に施すことにより、赤外カットフィルタや赤外カットフィルタと組み合わせた光学ローパスフィルタを光学機器との光の通過光とにより赤外カットフィルタあるいは光学ローパスフィルタの主面に付着した有機系のゴミをCO２とH2Oに分解し防汚効果を持たすことができる。
【発明を実施するための最良の形態】
【００１２】
以下、本発明の実施例を図に基づいて説明する。図1は、本発明の一実施例を示す少なくとも一枚以上の複屈折板と、蒸着により成膜処理が施された赤外カットフィルタとで構成する光学ローパスフィルタの側面模式図である。また、本模式図は複屈折圧電性結晶である水晶複屈折板の側面を−Ｘ面から見た時の図である。本実施例の光学ローパスフィルタは、水晶複屈折板にまず高屈折率の材料であるＴｉＯ２を成膜し、次の低屈折率の材料であるＳｉＯ２を成膜し、ＴｉＯ２とＳｉＯ２を繰り返し成膜した後、最も外側の膜則ち、最外側主面にあたる面にはにＴｉＯ２を設けている。
【００１３】
本実施例の光学ローパスフィルタは、水晶複屈折板に
まず高屈折率の材料であるＴｉＯ２を成膜し、次の低屈折率の材料であるＳｉＯ２を成膜し、ＴｉＯ２とＳｉＯ２を繰り返し成膜したものである。
【００１４】
なお、ＴｉＯ２とＳｉＯ２を交互に６０層以上成膜することにより、図２に最外側主面にＴｉＯ２膜を形成したときの光学特性を示すように、縦軸に透過率、横軸を波長で示す特性図でも分かるように、波長４３０ｎｍ〜６００ｎｍにおいて平均透過率９０％以上でかつ、波長７００ｎｍ〜１１５０ｎｍにおいて平均透過率２％以下の赤外線カットフィルタが蒸着法により製作することができる。
【００１５】
このように水晶複屈折板にＴｉＯ２と次ぎにＳｉＯ２を交互に成膜し層数を６０層以上とすことにより、広帯域で赤外線をカットでき、なおかつ光をあたることにより有機系のゴミをCO２とH2Oに分解し防汚効果を持たすことができる。
【００１６】
なお、図１に示す光学ローパスフィルタを一例として説明し図示していないが、光学ローパスフィルタを構成する少なくとも二種以上の蒸着材から構成される赤外カットフィルタ単体の、基板側及び最外側にＴｉＯ２膜が成膜されていても本願発明の効果を奏するものである。このとき、赤外カットフィルタはＳｉＯ２とＴｉＯ２を交互に成膜したフィルタであって、前記膜の総膜数が６０層以上である赤外カットフィルタである。
【図面の簡単な説明】
【００１７】
【図１】本発明の光学ローパスフィルタの主面に多層の膜が成膜された様子を示す側面模式図である。
【図２】本発明で得られる縦軸に透過率を、横軸に波長を示した特性図である。
【符号の説明】
【００１８】
１      高屈折率の誘電体の材料から成る薄膜
２      低屈折率の誘電体の材料から成る薄膜
３      ＴｉＯ２膜
４      光学ローパスフィルタ
【図１】
2006276773.tif 000003
【図２】
2006276773.tif 000004